(57)【要約】【課題】接触時の感触が柔らかく、破損することがなく、かつ任意の場所に自由に何度も貼着及び剥離ができ、デザインや模様など何度も変更することができるレリーフ部を備えた軟質エラストマー製タイルを提供する。【解決手段】素材が軟質エラストマー、例えば、ポリオールと有機ポリイソシアネートとを化学反応させて得られるポリウレタン樹脂で構成されたもので、ポリオールの主成分が官能基数２．４〜３．０、分子量３，０００〜６，０００で、前記ポリオールの一部に２級若しくは３級の高級モノアルコールを粘着付与剤として用いて構成される、Ｈｓ（ゴム）硬度が３０〜３で弾性率が低く、低応力で変形し、変形による残留応力が少ない変形追従性に優れた軟質エラストマーで構成されるレリーフ部を備えた軟質エラストマー製タイル。【選択図】    図１
2004195876.tif 000002
【特許請求の範囲】
【請求項１】
基体部が軟質エラストマーであって、表面にレリーフ部を備えてなることを特徴とするレリーフ部を備えた軟質エラストマー製タイル。
【請求項２】
基体部が粘着性を有する軟質エラストマーで構成されてなることを特徴とする前記請求項１記載のレリーフ部を備えた軟質エラストマー製タイル。
【請求項３】
レリーフ部が着色されてなることを特徴とする請求項１又は２に記載のレリーフ部を備えた軟質エラストマー製タイル。
【請求項４】
レリーフ部又は／及び基体部が蛍光物質、夜光物質等の発光性物質を含むものであることを特徴とする請求項１〜３のいずれか１項に記載のレリーフ部を備えた軟質エラストマー製タイル。
【請求項５】
基体部の軟質エラストマーが、ポリオールと有機ポリイソシアネートとを化学反応させて得られるポリウレタン樹脂で構成されたもので、ポリオールの主成分が官能基数２．４〜３．０、分子量３，０００〜６，０００で、前記ポリオールの一部に２級若しくは３級の高級モノアルコールを粘着付与剤として用いた、Ｈｓ硬度が３０〜３で弾性率が低く、低応力で変形し、変形による残留応力が少ない変形追従性に優れたものであることを特徴とする前記請求項１〜４のいずれか１項に記載のレリーフ部を備えた軟質エラストマー製タイル。
【請求項６】
基体部の軟質エラストマーが、官能基数２．３〜４．０のポリオキシポリプロピレンポリオールとポリイソシアネート化合物との反応から得られる末端に活性イソシアネート基を有するプレポリマーに、β−メチル−δ−バレロラクトンを開環重合して得られるポリオールオリゴマーを架橋剤として反応させたポリウレタン樹脂から構成されたもので、Ｈｓ硬度６０〜３、引張伸び率４００〜１，３００％の変形追従性に優れた特性を示すものであり、硬度が低く、すなわち弾性率が低く、低応力で変形し、変形による残留応力は少なくなり、また伸び率が大きいため変形追従性、変位耐久性に優れたものであることを特徴とする前記請求項１〜４のいずれか１項に記載のレリーフ部を備えた軟質エラストマー製タイル。
【請求項７】
軟質エラストマー製タイルの基体部が、透明又は半透明なものであることを特徴とする前記請求項１〜６のいずれか１項に記載のレリーフ部を備えた軟質エラストマー製タイル。
【請求項８】
請求項１〜７のいずれか１項に記載のレリーフ部を備えた軟質エラストマー製タイルが敷設されてなることを特徴とするフロアマット。
【請求項９】
請求項１〜７のいずれか１項に記載のレリーフ部を備えた軟質エラストマー製タイルが背部又は／及び座部に敷設されてなることを特徴とする椅子。
【請求項１０】
請求項１〜７のいずれか１項に記載のレリーフ部を備えた軟質エラストマー製タイルを貼着してなることを特徴とするガラス窓。
【発明の詳細な説明】
【０００１】
【発明の属する技術分野】本発明は、タイルに関するもので、特に粘着性を有する軟質エラストマーで構成されるレリーフ部を備えた軟質エラストマー製タイルに関するものである。
【０００２】
【従来の技術及び発明が解決しようとする課題】従来より、床面や壁面、天井面などの装飾の一つとして、タイルが用いられている。ここで用いられるタイルは、一般に、素焼の磁器質のものや、釉薬を施した陶器質のものであり、大小様々な形状で、様々な彩色が施されて構成されている。
【０００３】
しかし、前記タイルは、磁器製や陶器製であるために、硬質でどのような彩色を施したとしても、その表面は無機質で、接触時には冷たい感触を与える。
また、剥離を防止するために、タイルは、壁面や床面にセメントモルタルなどの接着剤で貼着したり、強力両面テープなどで固着して施工されるので、模様替えや交換などはできない。また、施工は簡易ではなく、熟練した技術を必要とした。
さらに、タイルは、磁器製や陶器製であるため、大きな衝撃には弱く割れやすく、また、平面には張り付けやすいが、凹凸のある場所や曲面などに張り付けるのは煩雑であり、壁面や床面、天井面などに用いられるほかには、ほとんど利用されていない。
【０００４】
【課題を解決するための手段】本発明は、前記問題の解決を目的とするものであり、発明者は下記の手段によりこの課題を解決した。
（１）基体部が軟質エラストマーであって、表面にレリーフ部を備えてなることを特徴とするレリーフ部を備えた軟質エラストマー製タイル。
（２）基体部が粘着性を有する軟質エラストマーで構成されてなることを特徴とする前記（１）記載のレリーフ部を備えた軟質エラストマー製タイル。
（３）レリーフ部が着色されてなることを特徴とする前記（１）又は（２）に記載のレリーフ部を備えた軟質エラストマー製タイル。
（４）レリーフ部又は／及び基体部が蛍光物質、夜光物質等の発光性物質を含むものであることを特徴とする前記（１）〜（３）のいずれか１項に記載のレリーフ部を備えた軟質エラストマー製タイル。
（５）基体部の軟質エラストマーが、ポリオールと有機ポリイソシアネートとを化学反応させて得られるポリウレタン樹脂で構成されたもので、ポリオールの主成分が官能基数２．４〜３．０、分子量３，０００〜６，０００で、前記ポリオールの一部に２級若しくは３級の高級モノアルコールを粘着付与剤として用いた、Ｈｓ硬度が３０〜３で弾性率が低く、低応力で変形し、変形による残留応力が少ない変形追従性に優れたものであることを特徴とする前記（１）〜（４）のいずれか１項に記載のレリーフ部を備えた軟質エラストマー製タイル。
（６）基体部の軟質エラストマーが、官能基数２．３〜４．０のポリオキシポリプロピレンポリオールとポリイソシアネート化合物との反応から得られる末端に活性イソシアネート基を有するプレポリマーに、β−メチル−δ−バレロラクトンを開環重合して得られるポリオールオリゴマーを架橋剤として反応させたポリウレタン樹脂から構成されたもので、Ｈｓ硬度６０〜３、引張伸び率４００〜１，３００％の変形追従性に優れた特性を示すものであり、硬度が低く、すなわち弾性率が低く、低応力で変形し、変形による残留応力は少なくなり、また伸び率が大きいため変形追従性、変位耐久性に優れたものであることを特徴とする前記（１）〜（４）のいずれか１項に記載のレリーフ部を備えた軟質エラストマー製タイル。
（７）軟質エラストマー製タイルの基体部が、透明又は半透明なものであることを特徴とする前記（１）〜（６）のいずれか１項に記載のレリーフ部を備えた軟質エラストマー製タイル。
（８）前記（１）〜（７）のいずれか１項に記載のレリーフ部を備えた軟質エラストマー製タイルが敷設されてなることを特徴とするフロアマット。
（９）前記（１）〜（７）のいずれか１項に記載のレリーフ部を備えた軟質エラストマー製タイルが背部又は／及び座部に敷設されてなることを特徴とする椅子。
（１０）前記（１）〜（７）のいずれか１項に記載のレリーフ部を備えた軟質エラストマー製タイルを貼着してなることを特徴とするガラス窓。
【０００５】
【発明の実施の形態】
本発明のタイルは、基体部及び／又はレリーフ部の素材が軟質エラストマー、好ましくは粘着性を有する軟質エラストマーで構成される。本発明における軟質エラストマーとしては、Ｈｓ硬度が６０以下のエラストマーで、例えば、超軟質ウレタンエラストマー、スチレン系熱可塑性エラストマー、シリコーンゲルなどが挙げられる。特に本発明の軟質エラストマー製タイルにおいては、硬度、弾性率が低く、低応力で変形し、変形追従性に優れた超軟質ウレタンエラストマーが好適に使用される。例えば、株式会社浜松ブラテック社製  商品名「ウレタンゲル」や、三進興産株式会社  商品名「ソルボセイン」、鈴木総業株式会社  商品名「αゲル」などを用いることができる。
また、スチレンとブタジエンからなるブロック共重合体からなる粘着樹脂組成物を用いることもできる。
従来より、ウレタンエラストマーは、耐候性、接着性等を有する優れた特性に加え、ゴム状低弾性体を得やすいところから防水材料，注形材料，充填材料，シーリング材料等として土木，建築，自動車，電気，機器等の諸分野で広く使用されているものである。
例えば、特開平５−３１０８７８号公報に開示される軟質エラストマー組成物は、低硬度で、かつ伸び率の大きい耐久性に優れたポリウレタン樹脂から構成されるものであり、本発明における軟質エラストマーとして好ましい。
すなわち、前記軟質エラストマー組成物は、官能基数２．３〜４．０のポリオキシポリプロピレンポリオールとポリイソシアネート化合物との反応から得られる末端に活性イソシアネート基を有するプレポリマーに、β−メチル−δ−バレロラクトンを開環重合して得られるポリオールオリゴマーを架橋剤として反応させたポリウレタン樹脂から構成され、Ｈｓ硬度６０〜３、引張伸び率４００〜１，３００％の変形追従性に優れた特性を示すものであり、硬度が低く、すなわち弾性率が低く、低応力で変形し、変形による残留応力は少なくなり、また伸び率が大きいため変形追従性、変位耐久性に優れたものである。
【０００６】
また、本発明におけるレリーフ部を備えた軟質エラストマー製タイルは、粘着性を有するので、特開２００１−３１６４４７公報に開示される粘着性の軟質組成物などが、特に好適に用いられる。
すなわち、ポリオールと有機ポリイソシアネートとを化学反応させてポリウレタン樹脂を合成する際に、ポリオールの主成分として、官能基数２．４〜３．０、分子量３，０００〜６，０００で前記ポリオールの一部に２級若しくは３級の高級モノアルコールを粘着付与剤として用いた、Ｈｓ硬度が３０〜３の粘着性を有する軟質組成物であり、弾性率が低く、低応力で変形し、変形による残留応力が少ない変形追従性に優れたものである。
【０００７】
なお、本発明におけるレリーフ部を備えた軟質エラストマー製タイルは、前述のような硬度が低く、弾性率の低い、かつ低応力で変形し変形による残留応力が少ない、伸び率の大きい変形追従性に優れ、好ましくは粘着性を有する軟質エラストマーで構成されるので、柔軟で衝撃吸収性が高いタイルを構成することができ、かつ粘着性を有する軟質エラストマーで構成されるタイルの場合は、任意に貼着や剥離をすることができるものとなっている。
なお、本発明のレリーフ部を備えた軟質エラストマー製タイルは、前述のような組成で構成される軟質エラストマーのみならず、粘着性を有し、硬度が低く、弾性率の低い、かつ低応力で変形し変形による残留応力が少ない、伸び率の大きい変形追従性に優れた軟質エラストマーであれば、前記組成物に限定されるものではない。
また、基体部のみ前記軟質エラストマーで構成することもできるが、基体部及びレリーフ部の両部の素材を前記軟質エラストマーで構成することが好ましい。
【０００８】
なお、本発明のタイルは、その用途に合わせ、基体部及びレリーフ部を透明、半透明に、又は着色されて構成される。
本発明のタイルは、任意の場所に一枚又は複数枚貼りつけ、配置することにより、意匠性の高いものや空間を創作できるものであるので、また、タイルの備える弾性を利用すべく載置して利用されるものであり、その用途や描出される図柄に合わせて透明、半透明に構成されたり、又は着色されて構成される。
本発明のタイルは、後述の製造方法をはじめ、射出成形、押出成形あるいはカレンダー成形など、一般的なエラストマーの成形方法により製作されるが、タイルを形成する素材への着色は、前記成形の段階で、分散しやすい状態の粉末状、液状、粒状に加工処理された顔料や染料からなる着色剤によってなされる。
そして、着色剤の着色成分は顔料や染料に分散助剤が加えられて作られたり、顔料や染料に樹脂を加え混合されて作られたり、あるいは溶融混練されて作られるが、タイルの使用用途を鑑み表現される内容（図柄、単色等）に合わせ、その着色成分を選択し、着色することが好ましい。
【０００９】
また、本発明のタイルは、その用途に合わせ、レリーフ部又は／及び基体部が蛍光物質、夜光物質等の発光性物質を含むもので構成される。
発光材料としての蛍光物質としては、例えば硫化亜鉛、硫化亜鉛カドミニウムに銅、銀、マンガンの活性化剤を加えたもの等、又は夜光（りん光）物質としては、例えば硫化亜鉛カドミニウムに活性化剤として銅を加えたものや硫化カルシウムに活性化剤としてビスマスを加えたもの等を含ませてもよい。
【００１０】
【実施例】
次に、図に基づいて、本発明のレリーフ部を備えた軟質エラストマー製タイルの実施例を説明する。
図１は、本発明のレリーフ部を備えた軟質エラストマー製タイルの斜視図、図２は、他の本発明のレリーフ部を備えた軟質エラストマー製タイルの斜視図、図３はその他の本発明のレリーフ部を備えた軟質エラストマー製タイルの正面図及び側面図である。図４は本発明のレリーフ部を備えた軟質エラストマー製タイルの使用説明図、図５及び図６、図７は本発明のレリーフ部を備えた軟質エラストマー製タイルの製造方法を示す説明図である。また、図８〜図１２は本発明のレリーフ部を備えた軟質エラストマー製タイルの実施例を示す図であり、図８は、第１の実施例で、本発明のレリーフ部を備えた軟質エラストマー製タイルが敷設されてなるフロアマットの実施例を示す図、図９は第２の実施例で、本発明のレリーフ部を備えた軟質エラストマー製タイルが背部に敷設されてなる椅子の実施例を示す図、図１０は第３の実施例で、本発明の軟質エラストマー製タイルが貼着されてデザイン・模型が形成されてなるガラス窓の実施例を示す図であり、図１１は第４の実施例で、本発明の軟質エラストマー製タイルが貼着されてステンドグラス風に形成された窓ガラスを示す図であり、図１２は第５の実施例で、本発明の軟質エラストマー製タイルが貼着されて壁画が形成されている壁面の実施例を示す図、図１３は、第６の実施例で、本発明の軟質エラストマー製タイルが室内の通路（廊下）の壁面に歩行補助用に貼着された実施例を示す図である。
図中、１、１ａ、１ｃ〜１ｔはタイル、２、２ａ、２ｃ〜２ｔはレリーフ部、３、３ａ、３ｃ〜３ｆ、３ｎ〜３ｔは基体部、４は金型、４’はレリーフ部形成部、５はレリーフ部用軟質エラストマー、６は基体部用軟質エラストマー、７はリビング、８はフロアマット、９は椅子、１０はガラス窓、１１は室内、１２は壁面、１３は通路（廊下）、１４は壁面、である。
【００１１】
本発明のレリーフ部を備えた軟質エラストマー製タイル１は、図１に示すように、基体部３が軟質エラストマーであって、表面にレリーフ部２を備えて構成されている。
タイル１は、その使用用途に応じて、タイル１の基体部３を構成する軟質エラストマーが、粘着性を有するものと、そうでないものとが採用される。
本実施例において、基体部３が粘着性を有するタイル１の場合、前記基体部３の素材となる軟質エラストマーとしては、ポリオールと有機ポリイソシアネートとを化学反応させて得られるポリウレタン樹脂で構成されたもので、ポリオールの主成分が官能基数２．４〜３．０、分子量３，０００〜６，０００で、前記ポリオールの一部に２級若しくは３級の高級モノアルコールを粘着付与剤として用いたもので構成されている。
前記軟質エラストマーで構成することにより、Ｈｓ硬度が３０〜３で弾性率が低く、低応力で変形し、変形による残留応力が少ない変形追従性に優れ、かつ粘着性を有するタイル１が形成される。
【００１２】
また、基体部３が粘着性を有さないタイル１の場合には、前記基体部３の素材の軟質エラストマーとしては、官能基数２．３〜４．０のポリオキシポリプロピレンポリオールとポリイソシアネート化合物との反応から得られる末端に活性イソシアネート基を有するプレポリマーに、β−メチル−δ−バレロラクトンを開環重合して得られるポリオールオリゴマーを架橋剤として反応させたポリウレタン樹脂から構成されている。
前記軟質エラストマーで構成することにより、タイル１は、Ｈｓ硬度６０〜３、引張伸び率４００〜１，３００％の変形追従性に優れた特性を示すものとなり、硬度が低く、弾性率が低く、低応力で変形し、変形による残留応力が少なく、また伸び率が大きいため変形追従性、変位耐久性に優れたものとなる。
なお、本発明のレリーフ部を備えた軟質エラストマー製タイルは、実施例で採用されるような組成で構成される軟質エラストマーのみならず、硬度が低く、弾性率の低い、かつ低応力で変形し変形による残留応力が少ない、伸び率の大きい変形追従性に優れた軟質エラストマーで、好ましくは粘着性を有するものであれば、前記組成物に限定されるものではない。
【００１３】
また、本発明のタイル１は、レリーフ部２が基体部３の表面に備えられて構成されている。レリーフ部２は、基体部３に対して凸状に配置され、その形状としては、図１に示すような格子状レリーフ部２や、図２や図３に示すような種々な模様を表現するものとなっている。
例えば、図１に示す本発明のレリーフ部を備えた軟質エラストマー製タイルの斜視図において、タイル１は、基体部３の表面に格子状レリーフ部２が備えられて構成されており、図２に示す他の本発明のレリーフ部を備えた軟質エラストマー製タイルの斜視図におけるタイル１ａは、基体部３ａの表面に円形状レリーフ部２ａが備えられて構成されている。
また、図３に示すその他の本発明のレリーフ部を備えた軟質エラストマー製タイルの正面図（Ａ）（Ｂ）（Ｃ）（Ｄ）及び側面図（ａ）（ｂ）（ｃ）（ｄ）においては、タイル１ｃは、（Ａ）（ａ）に示すように基体部３ｃの表面に長方形状のレリーフ部２ｃが備えられて構成され、タイル１ｄは、（Ｂ）（ｂ）に示すように基体部３ｄの表面に半球状のレリーフ部２ｄが複数個備えられて構成されている。
そして、タイル１ｅは、（Ｃ）（ｃ）に示すように基体部３ｅの表面に動物をイメージさせる形状のレリーフ部２ｅが備えられて構成され、タイル１ｆは、（Ｄ）（ｄ）に示すように基体部３ｆの表面に半球状のレリーフ部２ｆが備えられて構成されている。
【００１４】
このように、レリーフ部２（２ａ、２ｃ〜２ｆ）を種々な模様を表現した形状でタイル１（１ａ、１ｃ〜１ｆ）を構成することにより、タイル１を１枚あるいは複数枚、任意の場所に貼り付けたり、配置した際には、意匠性の高いものを形成したり、任意の空間を創作できるものとなっている。
また、レリーフ部２は、その用途や描出される図柄に合わせて透明、半透明に構成されたり、又は着色されることにより、また、蛍光物質、夜光物質等の発光性物質を含むもので構成することにより高い優れた意匠性を得ることができるとともに、後述の実施例に説明するように、夜間等の歩行補助具の効果が期待できるものとなっている。
【００１５】
なお、レリーフ部２の素材としては、基体部３と同様に軟質エラストマー、例えば、官能基数２．３〜４．０のポリオキシポリプロピレンポリオールとポリイソシアネート化合物との反応から得られる末端に活性イソシアネート基を有するプレポリマーに、β−メチル−δ−バレロラクトンを開環重合して得られるポリオールオリゴマーを架橋剤として反応させたポリウレタン樹脂からなる軟質エラストマーで構成するのが好ましいが、基体部３の変形に追従でき、かつ基体部３と一体的に構成できる素材であれば、限定されるものではなく、また、レリーフ部２を基体部３の変形に追従しない素材（例えば、金属製や陶製）で構成し、基体部３に接着剤等で固着して構成することもでき、この場合には、基体部３の軟質素材とレリーフ部２の硬質素材という異なる質感の素材の組み合わせによる優れた意匠性を備えたものとなる。
【００１６】
また、タイル１は、１枚のみを任意の場所に貼着して使用されたり、複数枚のタイル１を任意に配列して貼着されて使用されるものであり、使用の用途に合わせ、基体部３は正方形や長方形の角形、丸形、その他任意の形状に形成される（図３の（Ｄ）及び図１２参照）。
また、基体部３及びレリーフ部２のそれぞれの厚さも適宜選択して形成される。好ましくは、一辺の長さ５０〜２００ｍｍ程度の角形で、それぞれの厚さが１０〜２ｍｍ程度に形成されると、貼着しやすく、かつ様々な任意の図柄の創作が容易となる。
なお、基体部３とレリーフ部２の厚さはそれぞれ、異なって構成することもできる。
【００１７】
本発明のレリーフ部を備えた軟質エラストマー製タイルは、図４の本発明のレリーフ部を備えた軟質エラストマー製タイルの使用説明図で示すように、順次タイル１を貼着面に配置していくことにより、図柄や模様を形成させる。
なお、基体部３に粘着性を有するタイル１を貼着する場合には、所定の位置に指などで圧着することにより貼り付けることができる。また、剥がす場合には、貼着面に剥がし後等が残らず、指などで容易に剥離できるので、後に図柄や模様を変更させたい場合などには、基体部３に粘着性を有するタイル１を用いることが好ましい。
なお、タイル１は、Ｈｓ硬度が低く、弾性率が低く、低応力で変形し、変形による残留応力が少ない変形追従性に優れた軟質エラストマーで構成されるので、曲面や多少の凹凸面でも容易に貼着でき、任意の場所にタイル１による図柄や模様を形成することができる構成となっている。
また、使用箇所や用途に合わせ、粘着性を有さない基体部３を貼着する場合には、接着剤等により固着することが好ましい。
【００１８】
図５〜図７は、本発明のレリーフ部を備えた軟質エラストマー製タイル１の製造方法を示す説明図である。
図に示すように、まず最初に、金型４（図５（ａ））に、レリーフ部２を形成するための、レリーフ部用軟質エラストマー５を充填する（図５（ｂ））。
本実施例で用いられる金型４は、レリーフ部形成部４’の凹部が形成されており、レリーフ部用軟質エラストマー５を前記レリーフ部形成部４’の凹部に流し込むことでレリーフ部２を形成する。着色されたレリーフ部２や、発光性のレリーフ部２を形成する場合には、レリーフ部用軟質エラストマー５にそれぞれの材料を混和しておく。なお、着色材料や発光性材料をタイル１形成後に表面に塗布等してもよい。（レリーフ部２を軟質エラストマー５以外の素材で形成する場合にも、レリーフ部２形成時に、素材に着色材料や発光性材料を含有しておくことが望ましいが、表面に着色材料や発光材料を塗布する等の手段によることもできる。）
なお、タイル１は、基体部３とレリーフ部２が整然と区分けされているとより高く優れた意匠性を得ることができるので、レリーフ部用軟質エラストマー５を金型４に充填する際に、レリーフ部形成部４’の凹部からレリーフ部用軟質エラストマー５が洩出した場合には、払拭しておくことが好ましい。もちろん、任意に基体部３とレリーフ部２の軟質エラストマーを混在させたい時などはこの限りではない。
【００１９】
次に、レリーフ部用軟質エラストマー５が充填された上に基体部用軟質エラストマー６を金型４に充填する（図６（ａ））。金型４への充填後は、レリーフ部用軟質エラストマー５及び基体部用軟質エラストマー６を硬化させる（図６（ｂ））。硬化後に金型４から取り出すことにより、レリーフ部を備えた軟質エラストマー製タイル１が完成される（図７）。
なお、前述の製造方法は、本発明のレリーフ部を備えた軟質エラストマー製タイル１の製造方法の一例であって、その他レリーフ部２を基体部３の表面に形成することができる方法であれば、（例えば、レリーフ部２と基体部３を別に成形し、接着剤等で固着する等）その製造方法は問わない。
【００２０】
次に、本発明のレリーフ部を備えた軟質エラストマー製タイル１を敷設して形成されるもののいくつかの実施例を図に基づいて説明する。
図８は、第１の実施例の本発明のレリーフ部を備えた軟質エラストマー製タイル１の実施例を示す図であり、本発明のタイル１が敷設されてなるフロアマットの実施例を示す図である。
図８においては、ソファーが配置されたリビング７にフロアマット８が配置されている。フロアマット８は、透明の基体部３と着色された格子状のレリーフ部２からなるタイル１（図７参照）が複数枚配置されて形成され、意匠性の高いフロアマット８を提供している。
前記フロアマット８は、軟質エラストマーで構成されたタイル１を敷設して形成されているので、接触した際に柔らかく、かつ冷たい感触のないものとなっており、レリーフ部２が優れた意匠性を表現している。
なお、フロアマット８が基体部３に粘着性を有する軟質エラストマーで構成されたタイル１で形成されている場合には、例えば、レリーフ部２が格子状に形成された（図１参照）タイル１のみが敷設されたフロアマット８を、レリーフ部２が格子状に形成されたタイル１を一部分剥離して、レリーフ部２が円形状に形成されたタイル１（図２参照）を前記剥離箇所に貼着させ敷設することにより、容易に異なった模様のフロアマット８を楽しむことができる。
【００２１】
このように、本発明のレリーフ部を備えた軟質エラストマー製タイル１は、自由自在に任意の場所に図柄や模様を描出できるものであり、また何らかの衝撃を受けても破損することはなく、剥離して落下したとしても、人や落下した場所を傷つけたりすることがないものである。さらに、リビング７などでフロアマット８として使用される場合には、フロアマット８が緩衝材となり、上からの落下物の破損を防ぐこともできる。
また、タイル１は、表面が汚れた場合などには、水洗いで充分に汚れは落ちるので、衛生的で、何度も使用することができるので、タイル１を敷設して形成されるフロアマット８は、汚れやすい場所や、転倒時には緩衝材となり、小さな子供が遊ぶ場所などに敷設して好適に使用することができる。
【００２２】
図９は、第２の実施例の本発明のレリーフ部を備えた軟質エラストマー製タイル１の実施例を示す図であり、本発明のタイル１が背部に敷設されてなる椅子の実施例を示す図である。
図９においては、椅子９の背部にタイル１が複数枚敷設されている。例えば、木製の椅子などにおいては、人との接触箇所である座部や背部が硬質で、座る人にとっては、決して座り心地の良いものではない。そこで、本発明のタイル１を椅子９の座部や背部に貼着し敷設することで、程よい弾力性と柔らかな感触を与えることができる。
なお、椅子９の背部に敷設する際には、接着剤等により、タイル１を固着することもできる。
また、屋内外での活動の中で使われる、携帯用の折りたたみ椅子や、スポーツ観戦する場などに配置されている簡易の椅子など、長時間座っていると腰部や臀部などに苦痛を与える椅子を利用する場合など、本発明のタイル１を１枚あるいは複数枚所持し、座る際に椅子の座部や背部に貼着させてから座ることにより、長時間の着席による身体的苦痛を緩和することもできる。
本発明のタイル１は柔軟で軽量なので、持ち運びも容易である。
【００２３】
図１０は、第３の実施例の本発明のレリーフ部を備えた軟質エラストマー製タイル１の実施例を示す図であり、本発明のタイル１を貼着してデザイン・模様が形成されてなるガラス窓の実施例を示す図である。
ガラス窓１０のガラス面に、格子状に形成されたレリーフ部２を備えたタイル１及び斜線形状のレリーフ部２ｇを備えたタイル１ｇが任意のデザインを形成して貼着されて構成されている。
また、図１１は、第４の実施例の本発明のレリーフ部を備えた軟質エラストマー製タイル１の実施例を示す図であり、本発明のタイル１を貼着してステンドグラス風に形成された窓ガラスの実施例を示す図である。
室内１１において、窓ガラス（図示せず）は、様々な形状に形成されたレリーフ部２ｈ、２ｉ、２ｊ、２ｋ、２ｌ、２ｍが表面に備えられたタイル１ｈ、１ｉ、１ｊ、１ｋ、１ｌ、１ｍが貼着されて構成されている。
【００２４】
図１０及び図１１に示す実施例においては、タイル１、１ｇ及び１ｈ、１ｉ、１ｊ、１ｋ、１ｌ、１ｍは、それぞれ１又は複数から構成されるレリーフ部２、２ｇ及び２ｈ、２ｉ、２ｊ、２ｋ、２ｌ、２ｍをその表面に備えており、そして、各タイル１、１ｇ及び１ｈ、１ｉ、１ｊ、１ｋ、１ｌ、１ｍは、軟質エラストマーで構成されていて、光が透過するので、あたかもステンドグラスで形成されたかのような意匠性に優れたガラス窓１０及び室内１１を形成することができ、かつタイル１、・・・は衝撃を受けても破損する恐れもない。
また、ガラス窓１０のみならず、アクリル樹脂等の平板に同様にデザインや絵柄を形成し、壁面に貼着して飾ったり、レリーフ部２の形状を種々組み合わせて額等に入れて飾ることもできる。
そして、レリーフ部２は、図１１に示すごとく（レリーフ部２ｈ、２ｉ、２ｊ、２ｋ、２ｌ、２ｍ）自由に、任意の形状で構成することができ、かつ自由に適宜貼着・剥離ができるので、模様替えが容易で、例えば喫茶店やファッション性の高い店舗内の内装を安価に改装することができるものとなっている。
【００２５】
また、図１２は、第５の実施例の本発明のレリーフ部を備えた軟質エラストマー製タイル１の実施例を示す図であり、本発明の軟質エラストマー製タイルが貼着されて壁画が形成されている壁面の実施例を示す図である。
図１２においては、タイル１ｎ、１ｏ、１ｐ、１ｑ、１ｒが、それぞれ異なった形状で、かつ異なった着色が施された基体部３ｎ、３ｏ、３ｐ、３ｑ、３ｒの表面に、同じくそれぞれ異なった形状のレリーフ部２ｎ、２ｏ、２ｐ、２ｑ、２ｒが備えられて構成されている。
図１２に見られるように、本発明の軟質エラストマー製タイルを様々な形状に構成し、壁面１２等に貼着あるいは固着することにより、壁面１２にはあたかも壁画のごとく装飾が施されることになり、芸術性の高い空間を創出することができるものとなっている。
【００２６】
そして、図１３は、第６の実施例の本発明のレリーフ部を備えた軟質エラストマー製タイル１の実施例を示す図であり、図１３は、第６の実施例で、本発明の軟質エラストマー製タイルが室内の通路（廊下）の壁面に歩行補助用に貼着された実施例を示す図である。
図１３においては、通路（廊下）１３の壁面１４に歩行補助用の本発明のタイル１ｓ及びタイル１ｔが貼着されており、通路（廊下）１３の歩行者の歩行を補助している。例えば、タイル１ｓやタイル１ｔの基体部３ｓや３ｔを夜光物質や蛍光物質等の発光性物質を混和させて構成すると、夜間にタイル１ｓや１ｔが目印となり、歩行者の歩行を助けることができるものとなる。
また、通路（廊下）１３の壁面１４が途切れる個所（角部等）に、レリーフ部２ｔ（円状レリーフ部が３個）が備えられたタイル１ｔを貼着し、それ以外の個所にレリーフ部２ｓ（円状レリーフ部が２個）が備えられたタイル１ｓを貼着するなど、貼着するタイル（１）のレリーフ部（２）の形状を異にすることにより、歩行者に特に注意を促す個所が近いことを知らせることができるものとなる。
【００２７】
その他、図示しない実施例としては、例えば、プールの側面や底面に本発明の軟質エラストマー製タイルを固着して、水泳の際、飛び込みやターンの時の衝撃を緩和させたり、プール底面の固着の際、各コースの境界に異なる着色が施されたり、異なるレリーフ部（２）を備えたタイル（１）を固着することにより、水泳時の目印となる。
【００２８】
また、本発明のレリーフ部を備えた軟質エラストマー製タイル１は、貼着（敷設）個所への貼着（敷設）前や後に、レリーフ部２表面や基体部３表面に市販の水性や油性のペンや塗料で、簡単に表面に着色したり描画することができるので、任意に描画したり、着色することができ、幅広く楽しむことができるものとなっている。
そして、全体に柔らかく破損することもなく、かつ自由に貼着や剥離ができ、いろいろな着色を施し、タイル１全体の形状やレリーフ部２が様々な形状に形成されるので、小さな子供の遊び場の床や壁面に貼着（敷設）したり、あるいは、玩具にも好適なものである。
【００２９】
【発明の効果】
以上のように、本発明のレリーフ部を備えた軟質エラストマー製タイルは、基体部及び／又はレリーフ部の素材が基体部の軟質エラストマーで構成されているので、接触時の感触が柔らかく、破損することがないタイルを提供することができる。
また、粘着性を有する軟質エラストマーで構成される本発明のレリーフ部を備えた軟質エラストマー製タイルにおいては、任意の場所に自由に何度も貼着及び剥離ができるので、レリーフ部によって形成されるデザインや模様など何度も変更することができる。
そして、本発明のレリーフ部を備えた軟質エラストマー製タイルは、基体部及び／又はレリーフ部の素材が透明、半透明で形成されたり、あるいは、着色されたり、蛍光物質、夜光物質等の発光性物質を含むもので形成されるので、意匠性に優れたものや空間を創作することができる。
また、レリーフ部を様々な形状に形成することができるので、一枚のタイルだけでも意匠性が高く、また複数枚を配置して敷設することにより、面積の大きなより意匠性の優れたものを容易に創出することができる。
【図面の簡単な説明】
【図１】本発明のレリーフ部を備えた軟質エラストマー製タイルの斜視図
【図２】他の本発明のレリーフ部を備えた軟質エラストマー製タイルの斜視図
【図３】その他の本発明のレリーフ部を備えた軟質エラストマー製タイルの正面図及び側面図
【図４】本発明のレリーフ部を備えた軟質エラストマー製タイルの使用説明図
【図５】本発明のレリーフ部を備えた軟質エラストマー製タイルの製造方法を示す説明図
【図６】本発明のレリーフ部を備えた軟質エラストマー製タイルの製造方法を示す説明図
【図７】本発明のレリーフ部を備えた軟質エラストマー製タイルの製造方法を示す説明図
【図８】本発明のレリーフ部を備えた軟質エラストマー製タイルの実施例を示す図
【図９】本発明のレリーフ部を備えた軟質エラストマー製タイルの実施例を示す図
【図１０】本発明のレリーフ部を備えた軟質エラストマー製タイルの実施例を示す図
【図１１】本発明のレリーフ部を備えた軟質エラストマー製タイルの実施例を示す図
【図１２】本発明のレリーフ部を備えた軟質エラストマー製タイルの実施例を示す図
【図１３】本発明のレリーフ部を備えた軟質エラストマー製タイルの実施例を示す図
【符号の説明】
１、１ａ、１ｃ〜１ｔ    タイル
２、２ａ、２ｃ〜２ｔ    レリーフ部
３、３ａ、３ｃ〜３ｆ、３ｎ〜３ｔ    基体部
４    金型
４’  レリーフ部形成部
５    レリーフ部用軟質エラストマー
６    基体部用軟質エラストマー
７    リビング
８    フロアマット
９    椅子
１０    ガラス窓
１１    室内
１２    壁面
１３    通路（廊下）
１４    壁面
【図１】
2004195876.tif 000003
【図２】
2004195876.tif 000004
【図３】
2004195876.tif 000005
【図４】
2004195876.tif 000006
【図５】
2004195876.tif 000007
【図６】
2004195876.tif 000008
【図７】
2004195876.tif 000009
【図８】
2004195876.tif 000010
【図９】
2004195876.tif 000011
【図１０】
2004195876.tif 000012
【図１１】
2004195876.tif 000013
【図１２】
2004195876.tif 000014
【図１３】
2004195876.tif 000015